(57)【要約】【課題】洗い流し処理及び同様のものに続いて、織物の表面に実質的に構成されたままである金属化されたスレッドを含む織物を得ることを可能にする織物の製造方法を提供する。【解決手段】厚さ０．７ｍｍ未満の少なくとも１つのリボンであって、少なくとも１本のサポートスレッドで好ましくは渦巻状に巻きつけられるリボンを備える金属化されたヤーンを使用することと、金属化されていない主ヤーンを使用することと、金属化されたヤーンと前記主ヤーンとを備えるワープビームを作ることであって、ワープビームが好ましくは４０スレッド／ｃｍより大きい糸線密度を有する、作ることと、織るステップであって、チューブ状織物がワープ上に排他的に配置された金属ヤーンを有するビームワープによって作られる、織るステップとを含むチューブ状織物を作る方法が提供される。【選択図】図５
2018035494.tif 000002
【特許請求の範囲】
【請求項１】
厚さ０．７ｍｍ未満の少なくとも１本のリボンであって、少なくとも１本のサポートスレッドで好ましくは渦巻状に巻きつけられるリボンを備える金属化されたヤーンを使用することと、
金属化されていない主ヤーンを使用することと、
前記金属化されたヤーンと前記主ヤーンとを備える少なくとも１本のビームワープを作ることであって、前記ビームワープが好ましくは４０スレッド／ｃｍより大きい糸線密度を有する、作ることと、
織るステップであって、チューブ状織物が前記ワープ上に排他的に配置された前記金属ヤーンを有する前記ビームワープによって作られる、織るステップと
を含むことを特徴とする、チューブ状ベース上で織物を作る方法。
【請求項２】
前記チューブ状織物が、
単層単純な織りからなる上層及び可逆的鎖織りからなる下層の二層を有する、請求項１に記載の方法。
【請求項３】
前記上層が、少なくとも１つのステッチによって前記下位レベルに結合される、請求項１または２に記載の方法。
【請求項４】
製織の前記ステップにおいて、前記金属化されたヤーン及び前記主ヤーンが、５％より小さい処置によって相互に変化する巻出張力が加えられるロールによって挟まれる、請求項１〜３のうちいずれか一項に記載の方法。
【請求項５】
前記巻出張力が、スレッドあたり５〜４０グラム重で構成される、請求項１〜４のうちいずれか一項に記載の方法。
【請求項６】
前記サポートスレッドがポリアミドから作られる、請求項１〜５のうちいずれか一項に記載の方法。
【請求項７】
２つの前記サポートスレッドが、前記リボンの各々のためにある、請求項１〜６のうちいずれか一項に記載の方法。
【請求項８】
前記ビームワープが、前記金属化されたヤーンのうちの１本、及び、２〜６本の前記主ヤーンからなる周期的なベースで作られる、請求項１〜７のうちいずれか一項に記載の方法。
【請求項９】
前記主ヤーンが、綿、ポリエステル、アセテート、絹、ビスカス、リヨセル、キュプラ、ナイロン及びウール、またはそれらの混合物から選択される材料から作られる、請求項１〜８のうちいずれか一項に記載の方法。
【請求項１０】
前記金属化されたヤーン及び前記主ヤーンが同じビームに置かれる、請求項１〜９のうちいずれか一項に記載の方法。
【請求項１１】
デニムタイプの織物が、製織における前記ステップで作られる、請求項１〜１０のうちいずれか一項に記載の方法。
【請求項１２】
織物に表面着用及び洗い流し効果をもたらす処理効果を加えるように適合される、仕上げられた織物の表面処理のステップを含む、請求項１〜１１のうちいずれか一項に記載の方法。
【発明の詳細な説明】
【技術分野】
【０００１】
本発明は、特に、好ましくはＪａｑｕａｒｄ型の織機に適用できる工業的方法による、織物、好ましくはデニムの製造方法に関する。
【背景技術】
【０００２】
織物、たとえばデニムが現在知られており、それはジーンズ織物としても知られている。
【０００３】
織物を製造する方法のいくつかの例は、特許文献１、特許文献２、特許文献３、特許文献４、特許文献５で説明されている。
【０００４】
デニム織物は通常、綿のワープ、及びリネンまたは綿のみのウェフトから作られる。
【０００５】
最も一般的なデニム織物では、ワープスレッドは、青色、一般にデニム藍色に染められ、ウェフトスレッドは、リネンまたは綿の天然の未処理の色、一般に白色のままである。
【０００６】
さらにまた、このような織物では、ウェフトスレッドは２本以上のワープスレッドの下を同時に通過する。
【０００７】
知られているように、デニム織物及びそれらの変形例は、特に、ズボン及び同様のものなどの衣類に関して、それらの物理的強度及びそれらの感じのよい外観によって、常に大きい商業的成功を享受してきた。
【０００８】
さまざまなヤーンで得られる、伸縮性さえもたせた、または異なる色のデニム織物の多くの変形例が今日、作られている。
【０００９】
それらは通常、衣服の製作後に洗い流され、年を経た及び着用済のような見た目の効果も得る。このような作業は、織物の構造に非常に圧力を加える化学的及び／または機械的加工によって実現される。
【００１０】
織物の別の非常に評価されている美的効果は一般に、金属化された表面効果を有するヤーンの使用である。特に、これらは、Ｌｕｒｅｘ（登録商標）、Ｌａｍｅ（登録商標）、Ｌｅｄａｌ（登録商標）などの商標名で知られているヤーンである。
【００１１】
上記の先行技術は、重大な欠点を有する。
【００１２】
実際、金属化されたスレッドは、デニムタイプの織物及び同様のものへの適用が困難である。
【００１３】
さらにまた、このような金属化されたスレッドは、デニムタイプの織物及び同様のものに適用されるとき、不快な表面効果をもたらし、さらに、織物の表面から外部に立ち上がることがあり、それによって、不快な感触及び外観がもたらされる。特に、このような表面効果は、洗い流し処理及び同様のものによって増加し、前記着用済効果を模倣する。
【００１４】
さらにまた、前記金属化されたヤーンを含む伸縮性をもたせたデニムタイプの織物を作ることは、非常に複雑である。
【００１５】
前記欠点を部分的に回避するために、いくつかの織物製造業者は、異なるヤーンに異なる張力で張力をかけることができる複数のビームを含む非常に複雑な繊維機械を使用している。しかしながら、このような機械は、非常に高価であり、通常、織布設備には存在しない。さらにまた、繊維機械自体は、上記の欠点を完全には解決しない。
【先行技術文献】
【特許文献】
【００１６】
【特許文献１】韓国特許第１０１４４６００３号公報
【特許文献２】中国実用新案第２０４８９８２２３号明細書
【特許文献３】中国特許出願公開第２０４８９８２２３号明細書
【特許文献４】中国特許出願公開第２０１２６５０７１号明細書
【特許文献５】中国特許出願公開第１０２３７３５３４号明細書
【発明の概要】
【発明が解決しようとする課題】
【００１７】
この状況において、本発明の基礎をなす技術的課題は、上記欠点を少なくとも一部において解決することが可能な織物の製造方法を考案することである。
【００１８】
前記技術的課題の範囲において、好ましくは、洗い流し処理及び同様のものに続いて、織物の表面に実質的に構成されたままである金属化されたスレッドを含む織物を得ることを可能にする織物の製造方法を作り出すことが、本発明の重要な目的である。
【００１９】
伸縮性をもたせた織物を作る、織物、たとえばデニムの製造方法を得ることは、本発明に下線を引くさらなる技術的課題である。
【課題を解決するための手段】
【００２０】
技術的課題及び指定した目的は、厚さ０．７ｍｍ未満の少なくとも１つのリボンであって、少なくとも１本のサポートスレッドで好ましくは渦巻状に巻きつけられるリボンを備える金属化されたヤーンを使用することと、金属化されていない主ヤーンを使用することと、金属化されたヤーンと主ヤーンとを備える少なくとも１本のビームワープを作ることであって、ビームワープが好ましくは４０スレッド／ｃｍより大きい糸線密度を有する、作ることと、織るステップであって、チューブ状織物がワープ上に排他的に配置された金属ヤーンを有するビームワープによって作られる、織るステップとを含む、チューブ状ベース上で織物を作る方法によって実現される。
【００２１】
本発明の特徴及び効果は、添付図面を参照して、本発明の好ましい実施形態の以下の詳細な説明で明らかにされる。
【図面の簡単な説明】
【００２２】
【図１】図１は本発明による方法の一部を作るための設定の第１の例を示す。
【図２】図２は本発明による方法の一部を作るための設定の第２の例を示す。
【図３】図３は本発明による方法の一部を作るための設定の第３の例である。
【図４ａ】図４ａは本発明による方法の一部を作るための設定の例を示す。
【図４ｂ】図４ｂは本発明による方法の一部を作るための設定のさらなる例を示す。
【図５】図５は本発明による方法に従って作られる織物の例である。
【図６】図６は本発明による方法で作られる織物のさらなる例である。
【図７】図７は本発明による方法で作られる３つの色を有するチューブ状織物の例である。
【発明を実施するための形態】
【００２３】
本発明において、測定、値、形状、及び幾何学の基準（垂直及び平行など）は、「約（ａｂｏｕｔ）」などの単語、あるいは、「ほとんど（ａｌｍｏｓｔ）」または「実質的に（ｓｕｂｓｔａｎｔｉａｌｌｙ）」などの同様の単語に関連付けられるとき、測定誤差あるいは生産及び／または製造誤差による不正確さより小さく、中でも、それが関連付けられる値、測定、形状、または幾何学の基準からの小さな相違より小さいと理解されるべきである。たとえば、このような単語は、値に関連付けられる場合、好ましくは、値自体の１０％以下の相違を示す。
【００２４】
さらにまた、使用されるとき、「第１の（ｆｉｒｓｔ）」、「第２の（ｓｅｃｏｎｄ）」、「上方（ｕｐｐｅｒ）」、「下方（ｌｏｗｅｒ）」、「主（ｍａｉｎ）」、及び「副（ｓｅｃｏｎｄａｒｙ）」などの単語は、必ずしも、順序、関連優先順位、または相対位置を識別するというわけではないが、単に、異なる構成要素をより明確に特徴づけるために使用されてもよい。
【００２５】
別段の指示がない限り、本文で示される測定値及びデータは、国際標準大気ＩＳＡ（ＩＳＯ２５３３）で実行されたと理解されなければならない。
【００２６】
本発明によるデニム織物を作る方法は、金属化されたヤーンを使用することと、好ましくは、前記金属化されたヤーンを製造するステップとを含む。
【００２７】
前記金属化されたヤーンは、ガルバニックまたは他の処理によって金属化された表面を有する、少なくとも１つの薄いリボン、すなわちストリップを備え、好ましくは０．７ｍｍ未満の最大幅を有し、より好ましくは０．７ｍｍ〜０．１５ｍｍで構成される（幅はリボンの通常部分の最大寸法を意味する）。
【００２８】
前記リボンは、好ましくは少なくとも１本のサポートスレッドで、より好ましくは２本のサポートスレッドで、渦巻状に巻きつけられる。前記サポートスレッドは適切にポリマーヤーンからなり、好ましくは、平滑またはざらつきがあり、好ましくは、Ｎｙｌｏｎ（登録商標）の商標で知られている、ポリアミド６または６．６から作られる。前記サポートスレッドは好ましくは、マルチフィラメントまたはマイクロフィラメントタイプであり、ここで、各単繊維の番手は、好ましくは１．６Ｄｔｅｘより小さく、より好ましくは１．６Ｄｔｅｘ〜０．５Ｄｔｅｘで構成され、サポートスレッド自体の番手は、好ましくは３５Ｄｔｅｘより小さく、より好ましくは２２〜８Ｄｔｅｘで構成される。
【００２９】
２本のサポートスレッドは、前記リボンのまわりに渦巻状に巻きつけられ、結果的に回転しない傾向があるねじれのない最終ヤーンを作成するために、一方は方向「Ｓ」かつ他方は方向「Ｚ」で好ましくは同じねじれを有し、加えられるねじれは、好ましくは８００撚数／メートルを超え、より好ましくは、８００〜１６００撚数／メートルで構成される。
【００３０】
さらにまた、金属化されていなくて、好ましくは綿または他の繊維から作られ、好ましくは染められ、より好ましくは藍色に染められ、色明度を変えるために黒色が可能な限り追加される主ヤーンが、使用される、または、適切に作られる。主ヤーンはまた、たとえば、いわゆる硫化染料などの他の技術で染められてもよく、それは織物のまたは衣服の洗浄処理で洗い流される非ソリッドカラーを作ることをすべての場合において可能にする。代わりに、綿またはビスコースのために、あるいは、当業者に知られている特定の色素によって、絹、ポリエステル、アセテート、ナイロン、ウール、及び他のヤーンのために、特に直接、反応、またはＩｎｄａｎｔｒｅｎｅ（登録商標）タイプの固体色素が使用されてもよい。
【００３１】
適切なことには、前記主ヤーンの番手は好ましくは、２０〜５９０ｄｔｅｘで構成される。
【００３２】
特に、それらが綿から作られる場合、前記主ヤーンは好ましくは、１本または２本撚りを有してもよく、適切なことには、２本撚りヤーンの場合、好ましくは２０／２ＮＥ（すなわち５９０ｄｔｅｘ）〜１２０／２ＮＥ（すなわち９８ｄｔｅｘ）で構成される番手、または、１本撚りヤーンの場合、１０／１ＮＥ（すなわち５９０ｄｔｅｘ）〜６０／１ＮＥ（すなわち９８ｄｔｅｘ）の番手を有する。
【００３３】
絹、ビスコース、アセテートなどの他のヤーンの場合、最小番手は非常に小さくてもよく、さらに、最大番手はより小さくてもよく、たとえば２０〜２００ｄｔｅｘで構成されてもよい。
【００３４】
次いでこのヤーンは、好ましくは藍色に染めた後、ハードコーン上及び／またはサポートビーム上に、適切に収集される。
【００３５】
主ヤーンの１つは、好ましくは伸縮性のあるポリアミドまたは他の伸縮性のある材料から作られる、伸縮性のある金属化されていないヤーンから作られてもよい。
【００３６】
本発明による方法は、少なくとも１本の金属化されたヤーン及び少なくとも１本の主ヤーンからなるビームワープを製造するステップを含む。１本の金属化されたヤーン及び３本の主ヤーンが好ましくは使用される。
【００３７】
さらなるヤーンが加えられてもよく、また１本より多くてもよく、好ましくは綿または他の繊維からも作られてもよい。他の主ヤーンが染められた藍色タイプである場合、それらは染められた藍色タイプの代わりに、未処理もの、漂白されたもの、または別の色に染められたものからも作られる。
【００３８】
本文において、最終的な織物における単一のウェフト及びワープヤーンが説明されるとき、このような単一のスレッドは、織物全体のウェフトスレッドのすべての順序及びワープスレッドのすべての順序に沿って、それぞれ、周期的な方法でまたはそれぞれのワープ順序及びウェフト順序のすべての事例において、周期的に繰り返されることが理解される。
【００３９】
そのため、作られたビームはおさに接続され、好ましくは、適切なことには４０スレッド／ｃｍを超え、より好ましくは、４５スレッド／ｃｍ〜約１００スレッド／ｃｍで構成される糸線密度を有する。織機の織物からのおさの高さは好ましくは、単一の織機について、または、同時に２つの織物を織ることができる二幅取り織機の二重織機について、全体で１７５ｃｍ〜２４０ｃｍである。ワープビームのスレッドの数も好ましくは、８０００より大きく、より好ましくは、８０００〜２４０００で構成され、それは特に、単一の織機の場合であり、または、二重織機の場合は２倍の値である。
【００４０】
このようなステップにおいて、金属化されたヤーンは好都合には、ウェフト上ではなくワープ上に置かれるのは、織物、たとえば標準的な伸縮性のあるデニム（二重伸縮ではない）のワープスレッドは高収縮ではなく（約２％〜５％）、一方、代わりに織物の伸縮性のあるウェフトは高収縮である（最小１５％から最大５０％までも）からである。
【００４１】
前述のビームワープは、特に２本撚りヤーンの場合、輪切形の標準的な整経設備状で適切に整経される。代わりに、１本撚りヤーンは好ましくは、最終ビーム上への整経前に接着され、一方、金属化されたヤーンは好ましくは、接着されない。
【００４２】
知られているタイプの整経設備が好ましくは、前記ビームワープを作るために使用される。
【００４３】
使用されるワープ順序は好ましくは、織物幅で周期的に繰り返される部分と、３本または４本の主ヤーンと、１本の金属化されたヤーンとを備える。
【００４４】
糸結びの連続するステップにおいて、説明されたビームワープは、たとえばジャカード型の標準的な織機に、それ自体知られている方法で、結ばれる。
【００４５】
ドゥランテ、織りあげるステップ、金属化されたヤーン及びサポートヤーンは、ヤーン自体のピンチロールの１つまたは複数に張力を付与することによって、適切に張力をかけられる。特に、それが形成された後、ロールは織機の前で織物を挟み、明らかに、それはすべてのワープスレッドに接続され、結果的に、ワープスレッドを挟んで、張力をかける。張力は、ワープビームの巻出と織機の前で織物を挟むこととの間で異なる速度によって与えられる。
【００４６】
張力は、５％未満の基準によって相互に異なるこのようなピンチロールに加えられ、好ましくは、同じ巻出張力がロール自体に加えられる。特に、金属化されたヤーン及びサポートヤーン、特に綿は、同じビーム上及び同じロール上に配置されてもよく、その結果、それらはすべて、同じ巻出張力を有する。
【００４７】
前記巻出張力は好ましくは、全機構上で、７５〜４５０ｋｇｐの張力で構成される、すなわち、すべてのスレッドについて均一に計算された場合、スレッドあたり約５ｇ〜４０ｇ（グラム重）である。
【００４８】
単一のビームを使用する有利な可能性は、特に、特有の金属化されたヤーン及び選択された張力によって与えられる。
【００４９】
製織の連続するステップは、金属化効果を有し、好ましくはウェフト方向に伸縮性があり、好ましくはデニムまたは他の種類である織物が適切に得られる製織カードで実現される。さらにまた、以下のルールのうちの１つまたは複数が好ましくは実行される。
織物はチューブ状ベース上で、好ましくは二層であるが、二層より多い層の上でも織られる。
特に、デニムタイプの織物に関して、藍色背景領域の表側すなわち上層は適切に重織を有する、すなわち、表側の頂部の広く用いられた鎖及び裏側の底部のウェフトを有し、好ましくは藍色に染められた主ヤーンを使用し、ここで、鎖のスレッドは露出され、代わりにウェフトは隠される。異なるタイプの綾織りは好ましくは、デニムの典型的な斜線を強めるように使用される。好都合には、重い３ｘ１綾織り、重い６ｘ１綾織り、重い４ｘ２綾織り、及びその他は、ニーズに応じて、及び、斜線をどれだけ強めることが求められるかに応じて、使用されてもよい。
パターン領域の表側は好ましくは、織りの主ヤーンを金属化されたヤーンに置き換えることによって、及び、織物上に感じのよい、いくぶん強力な照明効果をもたらすように、他の主ヤーンに対して金属化されたヤーンを高める、すなわち、より持ち上げ続ける、またはできる限り隠す特定の織りを使用することによって、得られる。
織物の裏側すなわち下層は代わりに、主ワープヤーンを使用する裏側による、二重鎖面朱子タイプの織りを使用し、一方、金属化されたヤーンは表側に使用される。
本発明の目的である織物のチューブ状の表側及び裏側は好ましくは、チューブ状のままではない（そのため、離れている）が、好ましくは綾織り効果を伴い、できる限り好都合にはそれを強めることによって高める傾向がある適切な結合ステッチによって接合されるが、表側に見える欠陥、不均一性、または不快なステッチを作ることのない他の表側タイプによっても接合される。
【００５０】
好適には、織物がその適切な弾性収縮を有して仕上げられると、特に、デニム織物の場合に、衣服が洗濯された後、裏側ヤーンは、金属化されたヤーンより粗く、またはさらに非常に粗くなり、これは、金属化されたヤーンを金属化されていないスレッドの内側でさえより見えなくする。このようにして、金属化されたヤーンは、主ヤーンで使用される綿または他の金属化されていない繊維より感触及び皮膚に対して快適でないことによって皮膚に不快感をもたらすことを回避する。
【００５１】
異なるタイプの効果が、織物の異なる領域、つまり、金属化効果の有無にかかわらない表側の領域、裏側の領域、表側と裏側との間のステッチの有無にかかわらない領域に対して異なる織りを使用してもたらされてもよい。
【００５２】
たとえば、図は、当業者が容易に読んで理解できる織りの例を示す。
【００５３】
特に、図１は、背景と異なる薄い綾織り及び適切に結ばれた裏側を有する金属化スレッド効果を有する織物を示す。４つの箱は、奇数（１）及び偶数（２）のウェフトスレッドと、奇数（１）及び偶数（２）鎖スレッドとの４つの可能な組合せを識別し、それぞれ、これらの組合せに加えられる織り。好都合には、Ａ、Ｂ、Ｃ、Ｂタイプのワープ順序が存在し、ここで、Ａはたとえば未処理のコットンヤーンであり、Ｂは藍色染めのコットンヤーンであり、Ｃは金属化されたヤーンであり、そして、（ａ  ｂ）タイプのウェフト順序が存在し、ここで、ａは色１の伸縮性のあるナイロンヤーンであり、ｂは色２の伸縮性のあるナイロンヤーンである。このタイプの織りは、小型の金属化効果の場合、及び、それが織物に必要とされるすべての場合において、そのパターンの異なる領域における張力及びコンパクト性の違いを示すために使用される。そのため織物は、金属化効果によるパターン（図の色８）において、金属化効果なく（強められた色０及び色２）、パターンの背景に沈み込むように見える。
【００５４】
図２は、背景としての綾織り及びより結ばれた裏側を有する金属化スレッド効果を有する織物を示す。これは、中型の金属化効果の場合、及び、それが織物に必要とされる場合に、そのパターンの異なる領域における張力及びコンパクト性の小さな違いを示すために有用である。金属化効果を有するパターンの部分に対応する色領域８の背面が、通常の軽い３ｘ１綾織りの裏側を有するのは、金属化されたスレッドはこの領域において表側にあり、したがって、裏側に不快感をもたらす可能性はないためであり、結果的に二重鎖面織りを使用する必要はなく、代わりにその事実は表側に金属化効果のない背景に属する色０及び色２の場合において非常に有用であり、そのため、金属化されたスレッドはそれぞれの領域の裏側になる。
【００５５】
図３は、背景としての綾織り及びあまり結ばれていない裏側を有する金属化スレッド効果を有する織物を示す。これは、大型の金属化効果、及び、それが織物に必要とされる場合に、そのパターンの異なる領域における張力及びコンパクト性の違いを示すために有用である。また、この場合、色０及び色２を有する最初の２つの箱（それぞれ４つの結合を示す）は、パターンの表側に金属化効果のない２つの領域を表し、裏側ウェフトを表側に結合し、表側にすでに存在する斜線効果を統合する重い６ｘ１綾織りによって表される斜線によって裏側のチューブ状層にどのように結合されるかは明らかである（ウェフト１及びワープ２の箱）。色番号８の第三象限は、金属化効果を有するパターンの領域である。織物に異なる効果をもたらす織りを作ることができる。
【００５６】
図４ａは、裏側の織りの例を示す。アラビア数字「１」で箱に表されるワープヤーン１は、金属化されていないヤーンであり、一方、アラビア数字「２」で箱に表されるワープヤーン２は、金属化されたヤーンである。ウェフト１は、ローマ数字「Ｉ」で箱に表される。金属化されていないヤーン１は好都合には軽い３ｘ１綾織りを作成し、そのため裏側に広く残り、一方、金属化されたヤーン２は重い６ｘ１綾織りを作成し、そのため表側に広く残ることは明らかである。これのみが本発明の目的である織物の裏側層であり、最終的な織物が、すべての場合において裏側に結合される別の表側層を有するので、本発明によると、金属化されたスレッドは好都合には、表側及び裏側の２つの織物の間の接触ギャップに限定されたままであり、すべての場合において、また、大きい領域を有するパターンの場合において、互いに適切に結合され、そのため、表側または裏側のいずれでも見えず、触れないように、特にデニム織物の場合、デニム織物は、部品の材料の及び衣服としての洗浄及び仕上げの連続するステップの間に受ける応力を適切に支持するように、適切に隠される。
【００５７】
図５は、上記の織りで作られてもよいヒョウ柄タイプのパターンの例を示す。金属化効果のない背景の色０及び色２の参照、ならびに、代わりに金属化効果を示す色８の参照は注目に値する。
【００５８】
図６は、代わりにパターンの金属化効果を有する領域が２である本発明の別の実施形態を示す。上述のとおり色領域６は、背景の色ではなく異なる色で染められた主スレッドを使用し、すなわち、金属化されたヤーンと一緒に藍色に染められない色のデニムの場合、藍色に染められないので、洗い流されない特に軽く、すばらしい効果を得る。色４の領域は代わりに、スレッドが異なるワープ順序でどのように使用されるかを示す。実際、枠の４つの箱の下のヘッダ（ＩＩ１、１、２、２）は、いわゆるワープスレッド２はもはや偶数のスレッドでないが、代わりに、４のグループにおける位置３及び位置４のスレッドであることを示す。換言すれば、ワープ順序Ａ  Ｂ  Ｃ  Ｂを参照すると、金属化されたスレッドであるスレッドＣ及びＢ、ならびに背景色スレッドが、すなわち藍色のデニム織物の場合、それぞれ使用される。そのため、デニム織物の場合、次いで、藍色のスレッドで混合されるこの金属化効果は、非常に感じのよい、好まれている「洗い流し」効果を得ることができる。
【００５９】
図７は、２つ以上のウェフト色、すなわち３つの色を有するチューブ状織物の実施形態の例を示す。表側で使用されない２つの色は、金属化されたヤーンと結合される場合、二重鎖面織りを維持する裏側で適切に結合される。３つの色が表側で見られる場合、１ｃｍあたりのピッキングは、２つの色に対して織物において約５０％増加し、そのため、コンパクトであるが、表側の２つの色の場合と同様の弾性及び外観をさらに維持する織物構造が必要である。このタイプの構造は、多くの色を有するが、同時に、適切であるが、過剰ではなく、圧縮され、何よりふくれていなくて、非常に高い価値及び美しさを有する織物を得ることを可能にする。
【００６０】
図４ｂは、図７で説明された織物の裏側で使用される織りの詳細を示す。これは、二重鎖状面に結合された、裏側の軽い４ｘ１綾織り、及び表側の重い６ｘ１綾織りである。３つの色の織物において１ｃｍあたりのピッキングの数を２つの色に対して増加させることによって、２つの色の場合に対して１ｃｍあたりの二重のスレッドを収集する裏側織りは、好都合には、結合を解かれなければならない。この技術によって、裏側の織りを解き、その中のピッキングを増加させることができ、織物及び表側の評価されている効果を実際的には同一に維持する。
【００６１】
好適には、製織のステップの後に表面処理のステップが続くが、それらにおいては、それら自身の知られている処理が加えられ、たとえば、特に、デニム織物の場合、処理を加える化学的及び／または機械的洗い流しあるいは他の処理は、着用した表面効果を織物に与えることをもたらす。
【００６２】
本発明はまた、説明された方法または説明されたヤーンで作られる、好ましくはデニムタイプの革新的な織物を備える。
【００６３】
本発明は、説明された織物で作られる衣服をさらに備える。
【００６４】
本発明による方法は、重要な利益を実現する。
【００６５】
実際、説明された方法は、たとえば、デニム、たとえば、伸縮性があり、織物の表面に実質的に構成されるままである金属化されたヤーンを含み、また、次に洗い流し処理などを行う織物を作ることを可能にする。
【００６６】
前記利点は、たとえば、デニム、たとえば、伸縮性があり、快適で見た目が美しいままである金属化効果を有する織物を含むことを可能にする。
【００６７】
前記織物は、好ましくは、単一のワープビームを有する、標準タイプの機械によっても得ることができる。このような機械は、複数のワープビームを含む機械ではなく、より一般的で、より費用効果が優れている。
【００６８】
本発明は、特許請求の範囲によって定義される発明概念の範囲に含まれる変形例が可能である。
【００６９】
そのような範囲において、すべての詳細が同等の要素で置き換えられてもよく、材料は任意の形状及びサイズでもよい。
【図１】
2018035494.tif 000003
【図２】
2018035494.tif 000004
【図３】
2018035494.tif 000005
【図４ａ】
2018035494.tif 000006
【図４ｂ】
2018035494.tif 000007
【図５】
2018035494.tif 000008
【図６】
2018035494.tif 000009
【図７】
2018035494.tif 000010
【外国語明細書】
2018035494000001.pdf